"セルロース系繊維および望ましい場合は添加剤を含む光分解性紙であって、炭素改質二酸化チタンを含有することを特徴とする、光分解性紙。前記セルロース系繊維の由来が、木材もしくは他のリグノセルロース、砕木パルプ、故紙、繊維作物またはそれらのうちの2種以上のものの混合物であることを特徴とする、請求項1に記載の光分解性紙。前記炭素改質二酸化チタンが、表面で炭素改質されていることを特徴とする、請求項1または2のいずれか一項に記載の光分解性紙。前記炭素改質二酸化チタンが、5~150nm、特に7~25nmの微結晶サイズを有することを特徴とする、請求項1~3のいずれか一項に記載の光分解性紙。前記炭素改質二酸化チタンが、3.0~5.0g/cm3、特に3.5~4.2g/cm3の密度ISO787、第10部を有することを特徴とする、請求項1~4のいずれか一項に記載の光分解性紙。前記炭素改質二酸化チタンが、100m2/gより大きい、特に250m2/gより大きい比表面積BETを有することを特徴とする、請求項1~5のいずれか一項に記載の光分解性紙。前記炭素改質二酸化チタンは、改質されていない二酸化チタンと比べて、λ≧400nmの領域において著しい光吸収を有することを特徴とする、請求項1~6のいずれか一項に記載の光分解性紙。前記炭素改質二酸化チタンの炭素含有量が、0.05~5重量、特に0.3~1.5重量の範囲内にあることを特徴とする、請求項1~7のいずれか一項に記載の光分解性紙。前記光分解性紙が、0.5~40重量、特に2~25重量の炭素改質二酸化チタンを含有することを特徴とする、請求項1~8のいずれか一項に記載の光分解性紙。包装、特に食品包装の少なくとも一部であることを特徴とする、請求項1~9のいずれか一項に記載の光分解性紙。ティッシュペーパーであることを特徴とする、請求項1~9のいずれか一項に記載の光分解性紙。紙巻きタバコの一部であることを特徴とする、請求項1~9のいずれか一項に記載の光分解性紙。紙巻タバコの巻紙、プラグラップおよび/またはチッピングであることを特徴とする、請求項12に記載の光分解性紙。前記紙巻きタバコのフィルター材料もまた、炭素改質二酸化チタンを含有することを特徴とする、請求項12または13のいずれか一項に記載の光分解性紙。本発明の目的は、環境条件下において著しく向上した光分解を示す紙を提供することである。さらに、本発明は、この光分解性紙の使用、特に紙が再生されない場合の使用に関するものであり、これは特に、ある種の包装、ティッシュペーパー例えば、紙タオル、ハンカチーフなどとして、または紙巻きタバコの製造において使用される紙紙巻タバコの巻紙、プラグラップ、チッピングに関する。この目的に向けて、本発明は、光触媒活性のある炭素改質二酸化チタンが組み込まれた紙を提案する。紙への炭素改質二酸化チタンの導入は、光スペクトルのUV領域および可視領域の両方において、紙の光分解の予想外の大きな促進をもたらした。用語炭素改質されたは、炭素元素によって改質されたを意味する。科学文献は、例えば以下の刊行物において、この炭素改質について記載している:S.Sakthivel,H.Kisch,Angew.Chem.,Int.Ed.2003,42,4908-4911;K.S.Rajaetal,J.PowerSources2006,161,1450-1457;C.Xuetal.,Appl.Catal.,B2006,64,312-317;Y.Lietal.,Chem.Phys.Lett.2005,404,25-29;M.Janusetal.,Appl.Catal.,B2006,63,272-276。通常、この改質は、改質されることになる材料またはそのような材料の前駆体との接触下での有機物質の炭化によって行われるが、金属炭化物の酸化によっても行われる。製造方法および炭素で改質される材料に依存して、炭素は、最終製品において、より大きな構造物例えば、層、クラスターの形態で、または単独の炭素原子の形態で見出され得る。炭素は、材料内部および/または材料表面に位置し得る。本発明に従う二酸化チタンは、全体積においてまたはその表面で、炭素改質される。好ましくは、表面が炭素改質された炭素改質二酸化チタンが使用される。この改質により、半導体二酸化チタンのバンドギャップが縮小され、改質されていない二酸化チタンに比べて、より長い波長の光も、価電子帯電子を励起して光触媒性を活性化するために使用され得る。本発明の二酸化チタンの結晶構造は、ルチル型のものとすることもアナターゼ型のものとすることもできる。好ましくは、当該結晶構造は、アナターゼ型のものである。有利には、炭素改質二酸化チタンの微結晶サイズは最適化され、好ましくは5~150nmの間、特に7~25nmの間である。特定の場合においては、市販の炭素改質二酸化チタンを粉砕して凝集物のサイズを小さくすることが、有利でありかつ必要でさえあり得る。有利には、炭素改質二酸化チタンは、3.0~5.0g/cm3、特に3.5~4.2g/cm3の密度ISO787、第10部を有する。炭素改質二酸化チタンの比表面積は、好ましくは100m2/gより大きく、特に250m2/gより大きい。炭素改質二酸化チタンは、改質されていない二酸化チタンと比べて、λ≧400nmの領域において著しい光吸収を示すことが特に有利である。炭素改質二酸化チタンの炭素含有量については特に限定されない。好ましくは、炭素の量は、0.05~5重量、特に0.3~1.5重量の範囲内にある。機能性を除けば、紙内の炭素改質二酸化チタンの含有量については特に限定されない。好ましくは、紙の炭素改質二酸化チタンの含有量は、0.5~40重量、特に2~25重量の範囲内にある。必要であれば、炭素改質二酸化チタンに加えて、他の光分解促進剤も、紙中に添加され得る。光分解促進剤としては、例えば、ベンゾイン;ベンゾインアルキルエーテル;ベンゾフェノンおよびその誘導体例えば、4,4’-ビスジメチルアミノベンゾフェノン;アセトフェノン例えば、α-ジエトキシアセトフェノンおよび誘導体が挙げられ得る。本発明に従う紙材料の性質は、目的とする用途に依存する。当該紙は、例えば木材もしくは他のリグノセルロース、砕木パルプメカニカルパルプ、故紙、繊維作物例えば、綿、アマ、アサ、サイザルアサまたはそれらのうちの2種以上のものの混合物からのパルプを由来とする、通常の繊維をベースとし得る。当該紙はまた、他の材料の繊維例えば、PA、PET、PP、PE、PVA、PTFE、PU、PVC、アラミド、PPSまたはビスコースなどの人造繊維も含有し得る。炭素改質二酸化チタンの他に、1種以上の有用な添加剤例えば、充填剤例えば、カオリン、炭酸カルシウム、タルク、セッコウ、強度添加剤および結合剤例えば、ポリエチレンイミン、PA、尿素-ホルムアルデヒドまたはホルムアルデヒド縮合物、デンプンおよびそれらの誘導体、植物ガム、アルギナート、セルロース誘導体、カゼイン、ゼラチン、PVA、PVP、アクリル樹脂、サイズ剤例えば、ロジンサイズ、アルキルケテンダイマー、硫酸アルミニウム、染料、顔料例えば、炭素改質されていない二酸化チタン、酸化鉄、蛍光増白剤、特殊紙用化学薬品例えば、難燃剤、腐食抑制剤、酸化防止剤が添加され得る。いくつかの加工助剤例えば、定着助剤例えば、ポリエチレンイミン、ポリアクリルアミド、カチオン性デンプン、カルボキシメチルセルロース、脱泡剤例えば、高級アルコールの混合物、脂肪酸の塩、水乳化性water-emulsibleリン酸エステル、殺生物剤、分散剤、錯化剤例えば、EDTA、DTPA、HEEDTA、シュウ酸塩、クエン酸塩、沈殿および固定剤precipitationandfixingagents、排水助剤drainageaid、故紙処理および脱インク用の添加剤が、紙の製造のために使用され得る。添加剤は、それぞれの用途に有利な量で使用される。こうした添加剤は、当業者によく知られている。当該紙はまた、生分解促進剤例えば、セルロース鎖分解酵素cellulosechainsplittingenzyme、リン、窒素および/または硫黄添加剤をも含有し得る。改質された二酸化チタンの紙への導入方法に関する制限はない。本発明の1つの実施形態によれば、改質された二酸化チタンは、紙の繊維に導入される。本発明の好ましい別の実施形態によれば、二酸化チタンは、紙の調製の間に紙に直接導入される。この場合は、光分解性ポリマーと異なり、紙に添加された二酸化チタンは繊維内には組み込まれずに繊維間に分布され、光触媒反応により接触点において繊維構造の弱体化が起こることは明らかである。本発明に従う紙の製造は、いかなる方法にも限定されない。当該技術分野において知られている任意の好適な製造方法が、使用され得る。当該紙はまた、コーティング、印刷、または目打ちperforateもされ得る。コーティングまたは印刷インクもまた、本発明の炭素改質二酸化チタンを含有し得る。本発明の特定の実施形態によれば、本発明の紙が紙巻きタバコの紙として使用される場合、好ましくは、その紙巻きタバコのフィルター材料も、本発明の炭素改質二酸化チタンを含有する。本発明の他の詳細または利点は、以下に示される実施例に照らしてより明確に見えてくるであろう。二酸化チタンのスラリーを、超音波ultrasonicsoundにより水中に分散させ、NaOHの添加によりpHを8に調節することによって調製した。16.8gの精製カバノキ木材硫酸塩パルプを、250mLの水道水中で15時間湿らせた。この混合物を、2Lまで水道水で満たした砕解機に移し入れ、1500rpmで2分間砕解した。この懸濁液を、10Lまで満たしたビーカーに移し入れ、15分間ホモジナイズした。二酸化チタンスラリーを、結果として得られた木材パルプ懸濁液の1Lに600rpmで攪拌する間に添加し、続いてこの混合物を、0.5M硫酸で中和した。紙シートは、Rapid-Koethenシート成形機で調製し、その後、シート成形機で真空水流ポンプ中93°Cにて3分間乾燥させ、続いて乾燥キャビネット中で105°Cにて2時間乾燥させた。結果として得られた実施例紙シートは、15重量の二酸化チタンを含有していた。種々の二酸化チタンを使用して、スラリーを調製した。実施例紙シートから、長さ150mmおよび幅15mmの細長片を切り取り、各例において、これらの細長片の長さ20mmの領域に、365nmの波長VilberLourmatUV照射システムで40Wを照射した。照射はそれぞれ6時間および12時間行った。照射した細長片は、DINENISO20187に準じて、23°Cおよび50の相対湿度で恒量になるまで保存した。紙の厚さはDINENISO534に準じて測定し、比質量はDINENISO536に準じて測定した。E-モジュラスは、引張試験機を使用して測定した。測定されたE-モジュラス低下を、表2にまとめる。"